(57)【要約】【課題】磁石の体積比を向上することにより、モータ性能を向上できるロータの製造方法を提供する。【解決手段】ロータ（１）は、軸線方向両側に開口する磁石用凹所（１３）を有するロータコア（１０）と、磁石用凹所（１３）に配置される磁石（３０）とを備える。このロータ（１）の製造方法は、少なくとも磁粉（３１）を含む磁石（３０）の素材を磁石用凹所（１３）に配置する配置工程（Ｓ４２）と、ロータコア（１０）を成形型の一部として用い、パンチ部材（５４，５５）により磁石用凹所（１３）内において磁石（３０）の素材をロータ（１）の軸線方向に圧縮して成形体を成形する成形工程（Ｓ４３）とを備える。【選択図】図２
2017017920.tif 000002
【特許請求の範囲】
【請求項１】
軸線方向両側に開口する磁石用凹所を有するロータコアと、前記磁石用凹所に配置される磁石と、を備えるロータの製造方法であって、
少なくとも磁粉を含む前記磁石の素材を前記磁石用凹所に配置する配置工程と、
前記ロータコアを成形型の一部として用い、パンチ部材により前記磁石用凹所内において前記素材を前記ロータの軸線方向に圧縮して成形体を成形する成形工程と、
を備える、ロータの製造方法。
【請求項２】
前記磁石用凹所は、前記ロータコアの軸線方向に貫通し且つ軸線方向周りを囲まれた貫通孔であり、
前記パンチ部材は、貫通孔である前記磁石用凹所の両側の開口から前記素材を圧縮する、請求項１に記載のロータの製造方法。
【請求項３】
前記成形工程は、前記ロータコアの外周側及び内周側に拘束型を配置して、前記拘束型により前記ロータコアの径方向への変形を規制した状態で、前記素材を圧縮する、請求項２に記載のロータの製造方法。
【請求項４】
前記ロータコアは、複数の電磁鋼板を積層して形成される、請求項３に記載のロータの製造方法。
【請求項５】
前記磁粉は、Ｆｅ−Ｎ系化合物，Ｒ−Ｆｅ−Ｎ系化合物（Ｒ：希土類元素）の一種以上よりなる硬磁性体の磁粉であり、
前記ロータの製造方法は、圧縮成形された前記成形体を前記磁石用凹所に配置した状態において、前記成形体を前記磁粉の分解温度未満の温度で加熱して、前記磁粉を結着させる加熱工程を備える、請求項１−４の何れか一項に記載のロータの製造方法。
【請求項６】
前記素材は、前記磁粉及び前記磁粉同士を結着する結着剤を含み、
前記加熱工程は、前記結着剤を加熱により硬化させて、硬化した前記結着剤により前記磁粉同士を結着させると共に、前記磁粉と前記磁石用凹所とを結着させる、請求項５に記載のロータの製造方法。
【請求項７】
請求項１−６の何れか一項に記載のロータの製造方法により製造されるロータ。
【発明の詳細な説明】
【技術分野】
【０００１】
本発明は、ロータの製造方法及びロータに関するものである。
【背景技術】
【０００２】
特許文献１には、複数の電磁鋼板を積層して形成されるロータコアの磁石挿入孔に、磁石を挿入すると共に、結着剤としての樹脂材を充填することで、ロータコアに磁石を保持させることが記載されている。特許文献２には、各電磁鋼板に凹凸面を形成して、凹部と凸部とのカシメにより、複数の電磁鋼板を結合することが記載されている。また、磁粉を加圧成形してなる圧粉成形体の製造方法が、特許文献３に記載されている。当該製造方法は、筒状のダイ（固定型）のキャビティに磁粉を充填し、第一、第二パンチにより加圧して、圧粉成形体を製造する。
【先行技術文献】
【特許文献】
【０００３】
【特許文献１】特開２０１５−１００１５７号公報
【特許文献２】特開２０１４−１７６１２７号公報
【特許文献３】特開２０１３−２１４６６５号公報
【発明の概要】
【発明が解決しようとする課題】
【０００４】
しかし、特許文献１の製造方法においては、ロータコアの磁石挿入孔に結着剤としての樹脂材を充填可能な程度に、磁石挿入孔と磁石との間に隙間を形成する必要がある。さらに、磁石挿入孔に磁石を挿入しやすくするために、磁石の外形が磁石挿入孔よりある程度小さくする必要がある。さらに、磁石を形成する場合に、金型からの離型性を考慮して、外周面を傾斜した形状に形成することも必要となる。これらの理由により、ロータコアに対する磁石の体積比が小さくなってしまう。そのため、磁石の体積比を大きくすることにより、モータの性能の向上が求められる。
【０００５】
本発明は、磁石の体積比を向上することにより、モータ性能を向上できるロータの製造方法及びロータを提供することを目的とする。
【課題を解決するための手段】
【０００６】
（１．ロータの製造方法）
本発明に係るロータの製造方法は、軸線方向両側に開口する磁石用凹所を有するロータコアと、前記磁石用凹所に配置される磁石と、を備えるロータの製造方法であって、少なくとも磁粉を含む前記磁石の素材を前記磁石用凹所に配置する配置工程と、前記ロータコアを成形型の一部として用い、パンチ部材により前記磁石用凹所内において前記素材を前記ロータの軸線方向に圧縮して成形体を成形する成形工程とを備える。
【０００７】
本発明によれば、成形工程において、ロータコア自身を成形型の一部として用いて、磁石の素材を圧縮して成形体を成形する。その後に、成形された磁石は、ロータコアから離脱させる必要はなく、ロータコアに配置された状態のまま、ロータが製造できる。つまり、従来のように、ロータコアと磁石の間に隙間を設ける必要はない。従って、ロータコアに対する磁石の体積比を高めることができ、結果として、モータ性能を高めることができる。
【０００８】
（２．ロータ）
本発明のロータは、上述したロータの製造方法により製造されるロータである。本発明によれば、上述したロータの製造方法による効果と同様の効果を奏する。
【図面の簡単な説明】
【０００９】
【図１】本実施形態のロータの軸線方向断面図である。
【図２】ロータの製造方法を示すフローチャートである。
【図３Ａ】図２のステップＳ１３における混合粉（磁粉及び潤滑剤）の形成工程の初期状態を示す模式図である。
【図３Ｂ】混合粉の形成工程の終了状態を示す模式図である。
【図４】図２のステップＳ１５にて磁粉と結着剤とが混合した状態を模式的に示す断面図である。
【図５Ａ】図２のステップＳ２１にて形成される電磁鋼板を軸線方向から見た図である。
【図５Ｂ】図５Ａに示す電磁鋼板のＡ−Ａ断面図である。
【図６】図５ＢのＣ部拡大図である。
【図７】図２のステップＳ２２にて形成されるロータコアの軸線方向断面図であって、図５ＡのＢ−Ｂ断面図である。
【図８】図２のステップＳ３１にて軸部材がロータコアに挿入された状態の軸線方向断面図である。
【図９】図２のステップＳ４１にて型が配置された状態の軸線方向断面図である。
【図１０】図２のステップＳ４２にて磁石の素材が磁石用凹所に配置された状態の軸線方向断面図である。
【図１１】図２のステップＳ４３にてパンチ部材により磁石が成形された状態の軸線方向断面図である。
【図１２】図２のステップＳ４４にて圧縮成形された磁石の成形体が加熱された後の磁石の構成を模式的に示す断面図である。
【発明を実施するための形態】
【００１０】
（１．ロータ１の概要）
本実施形態のロータ１は、ＩＰＭモータのロータ及びＳＰＭモータのロータに適用される。ロータ１は、ＩＰＭモータのロータに好適に用いられる。ロータ１は、図１に示すように、ロータコア１０と、軸部材２０と、磁石３０とを備える。ロータコア１０は、複数の電磁鋼板１１を積層して形成される。複数の電磁鋼板１１は、カシメによって結合される。軸部材２０は、モータの出力軸であり、ロータコア１０の中心孔１２に圧入される。本実施形態においては、ロータコア１０の中心孔１２及び軸部材２０とは、スプライン嵌合される。磁石３０は、ロータコア１０の複数の磁石用凹所１３に配置される。各磁石用凹所１３は、中心孔１２と外周面との間に、軸線方向両側に開口するように貫通形成される。
【００１１】
（２．ロータ１の製造方法）
ロータ１の製造方法について、図２〜図１２を参照して説明する。ロータ１の製造方法は、磁石３０の素材を生成する磁石３０の素材生成工程（ステップＳ１０）、ロータコア１０を形成するロータコア１０の形成工程（ステップＳ２０）、ロータコア１０に軸部材２０を挿入する軸部材２０の挿入工程（ステップＳ３１）、続いてロータコア１０にて磁石３０を形成する磁石３０の形成工程（ステップＳ４１〜Ｓ４５）を備える。
【００１２】
（２−１．磁石３０の素材生成工程（ステップＳ１１〜Ｓ１５））
磁石３０の素材生成工程（ステップＳ１０）について、図２のステップＳ１１〜Ｓ１５、図３Ａ、図３Ｂ及び図４を参照して説明する。図２のステップＳ１１に示すように、磁石３０の素材の一つである磁粉３１を準備する。
【００１３】
磁粉３１は、磁性材料の粒子の集合体である粉末が用いられる。磁粉３１の磁性材料は、限定されるものではないが、硬磁性体よりなることが好ましい。硬磁性体としては、例えば、フェライト磁石，Ａｌ−Ｎｉ−Ｃｏ系磁石，希土類元素を含む希土類磁石，窒化鉄磁石を挙げることができる。
【００１４】
硬磁性体の磁粉３１としては、Ｆｅ−Ｎ系化合物，Ｒ−Ｆｅ−Ｎ系化合物（Ｒ：希土類元素）の一種以上よりなる化合物を用いることが好ましい。なお、Ｒで示される希土類元素としては、いわゆる希土類元素として知られている元素（Ｓｃ，Ｙ，Ｌａ，Ｃｅ，Ｐｒ，Ｎｄ，Ｐｍ，Ｓｍ，Ｅｕ，Ｇｄ，Ｔｂ，Ｄｙ，Ｈｏ，Ｅｒ，Ｔｍ，Ｙｂ，Ｌｕ，Ａｃ，Ｔｈ，Ｐａ，Ｕ，Ｎｐ，Ｐｕ，Ａｍ，Ｃｍ，Ｂｋ，Ｃｆ，Ｅｓ，Ｆｍ，Ｍｄ，Ｎｏ，Ｌｒ）であればよく、Ｄｙ以外の希土類元素（Ｒ：Ｄｙを除く希土類元素）であることがより好ましい。これらのうち、特に軽希土類元素がさらに好ましく、その中でもＳｍが最も好適である。ここでいう軽希土類元素は、ランタノイドの中で、Ｇｄよりも原子量が小さい元素、すなわちＬａ〜Ｅｕである。Ｆｅ−Ｎ系化合物は、窒化鉄磁石に含まれる。Ｒ−Ｆｅ−Ｎ系化合物は、希土類磁石に含まれる。
磁粉３１は、Ｆｅ−Ｎ系化合物，Ｒ−Ｆｅ−Ｎ系化合物であれば具体的な組成は限定されない。磁粉３１は、Ｓｍ２Ｆｅ１７Ｎ３、又はＦｅ１６Ｎ２の粉末が最も好ましい。
【００１５】
磁粉３１は、その粒子径（平均粒径）が限定されるものではない。平均粒径（Ｄ５０）が２〜５μｍ程度であることが好ましい。また、磁粉３１には、粒子表面の全てに酸化膜が形成されていないものを用いる。
【００１６】
図２のステップＳ１２に示すように、潤滑剤３２を準備する。潤滑剤３２は、通常の条件下（大気雰囲気下、常温）で固体の物質（固体潤滑剤）を好適に用いることができる。本実施形態では、潤滑剤３２には、粉末状の潤滑剤を用いる。
【００１７】
潤滑剤３２には、金属石けん系の潤滑剤（固体潤滑剤粉末）を用いる。潤滑剤３２として、例えば、ステアリン酸亜鉛などのステアリン酸系金属の粉末を用いる。潤滑剤３２の粉末の平均粒径（Ｄ５０）は、１０μｍ程度である。ここで、潤滑剤３２の平均粒径は、磁粉３１の平均粒径より大きいことが好ましい。潤滑剤３２の比重は、磁粉３１の比重より小さい。そのため、潤滑剤３２の初期状態の大きさをある程度大きくすることで、潤滑剤３２の１粒あたりの質量を大きくすることができ、後述のステップＳ１３の工程で混合する際に潤滑剤３２が舞い散ることを抑制できる。
【００１８】
磁粉３１と潤滑剤３２の混合割合は、任意に設定できる。磁粉３１と潤滑剤３２の混合割合は、体積割合で、磁粉３１：８０〜９０体積％、潤滑剤３２：５〜１５体積％とすることが好ましい。なお、潤滑剤は固体物質に限られない。例えば後述する結着剤としての熱硬化型シリコーン組成物を潤滑剤及び結着剤として併用することもできる。また、磁粉３１と潤滑剤３２以外に、添加剤を添加しても良い。添加剤としては、その後の加熱により消失する有機溶剤等の添加剤を挙げることができる。
【００１９】
図２のステップＳ１３に示すように、先の２つの工程で準備した磁粉３１と潤滑剤３２を混合して混合粉を得る。混合粉３１，３２を形成する方法は、図３Ａに示したように、混合用容器３６にて、磁粉３１と潤滑剤３２をすり潰しながら混合する。すり潰しながら混合することにより、図３Ｂに示したように、結合強度の低い潤滑剤３２が細分化され、潤滑剤３２の粒径が全体的に小さくなる。本工程の終了時には、粒子の大きさが異なる潤滑剤３２が存在している。
【００２０】
更に、混合粉３１，３２は、磁粉３１だけによる塊状の部分を少なくすること（磁粉３１の二次粒子を解砕すること）ができ、潤滑剤３２の大きさを小さくできる。つまり、磁粉３１の各粒子に近接した位置に、細かくされた潤滑剤３２を存在させることができる。
【００２１】
続いて、図２のステップＳ１４に示すように、混合粉３１，３２を加熱して磁粉３１の表面に吸着膜３３を形成する。先の工程（ステップＳ１３）で混合した磁粉３１と潤滑剤３２の混合粉３１，３２を、加熱温度Ｔ１で加熱して、磁粉３１の表面に潤滑剤３２の吸着膜３３を形成する。このときの混合粉３１，３２の加熱温度Ｔ１は、磁粉３１の分解温度Ｔ２未満であって、潤滑剤３２の融点Ｔ３以上の温度である（Ｔ３≦Ｔ１＜Ｔ２）。
【００２２】
混合粉３１，３２を、加熱温度Ｔ１で加熱すると、磁粉３１が分解することなく、潤滑剤３２が溶融する。溶融した潤滑剤３２は、磁粉３１の粒子の表面に沿って流動し、磁粉３１の表面を被覆する。そして、磁粉３１の表面に吸着膜３３を形成（生成）する。
【００２３】
加熱温度Ｔ１での加熱時間は、混合粉３１，３２に付与される熱量によるため、限定されるものではない。つまり、加熱温度Ｔ１が高温になれば、混合粉３１，３２に与えられる時間あたりの熱量が増加するため、加熱時間を短くできる。また、加熱温度Ｔ１が比較的低い温度である場合には、加熱時間を長くすることが好ましい。
【００２４】
加熱温度Ｔ１と加熱時間について、混合粉３１，３２に付与される熱量が大きくなるほど、磁粉３１の表面に凝集した吸着膜３３を生成でき、後の加圧成形工程（ステップＳ４３）で被膜切れを生じなくなる。
【００２５】
続いて、図１のステップＳ１５に示すように、吸着膜３３が形成された磁粉３１の表面に、例えば、シリコーン組成物よりなる未硬化の結着剤３４を配する。この結着剤３４は、室温でゲル状〜液体状であり、流動性を持つ。結着剤３４を磁粉３１と混合することで、結着剤３４が磁粉３１（の粒子）の表面に配される。この状態では、図４に断面を模式図で示したように、隣接する磁粉３１の粒子同士の間に結着剤３４が介在する。ただし、この状態においては、結着剤３４が全ての磁粉３１同士を結着するように存在しているのではなく、一部の磁粉３１同士の間に介在しているだけである。つまり、この時点における磁石の素材は、粉体状で存在しており、ボンド磁石の素材のように射出成形が可能な流動状態を示すものとは異なる。
【００２６】
結着剤３４のシリコーン組成物としては、シロキサン結合による主骨格を持つ組成物を用いることができる。より具体的には、シリコーン組成物としてシリコーン樹脂を用いる。シリコーン組成物は、磁粉３１の表面に配されるときは未硬化（ゲル状〜液体状）で、その後の工程で硬化する。熱硬化型のシリコーン組成物は、硬化温度（硬化開始温度）Ｔ４が、磁粉３１の分解温度Ｔ２未満である。
【００２７】
結着剤３４の混合割合は、任意に設定できる。例えば、磁粉３１（吸着膜３３が形成された状態）の体積を１００ｖｏｌ％としたときに、５〜１５ｖｏｌ％とすることができ、８〜１２ｖｏｌ％とすることがより好ましい。なお、結着剤３４を硬化する方法は限定されない。例えば、加熱、紫外線の照射、水等の反応開始剤を接触させて硬化を開始する等の方法でも構わない。
【００２８】
（２−２．ロータコア１０の形成工程（ステップＳ２１〜Ｓ２２））
ロータコア１０の形成工程（ステップＳ２０）について、図２のＳ２１〜Ｓ２２、及び、図５Ａ，図５Ｂ，図６〜図７を参照して説明する。ロータコア１０は、上述したように、複数の電磁鋼板１１を積層して形成される。
【００２９】
電磁鋼板１１は、平板状の鋼板をプレス加工することによって、図５Ａ及び図５Ｂに示す形状に形成される（図２のＳ２１）。電磁鋼板１１は、外周面を円形に形成される。電磁鋼板１１の中心には、中心孔１１ａが、打ち抜き加工によってスプライン状に形成される。さらに、電磁鋼板１１には、中心孔１１ａと外周面との間に、周方向に複数の凹所１１ｃが、打ち抜き加工によって等角度間隔で貫通形成される。つまり、凹所１１ｃは、電磁鋼板１１の軸線方向に貫通し且つ軸線方向周りを囲まれた貫通孔である。なお、本実施形態においては、各凹所１１ｃは、径方向外方に開口するＶ字形状に形成されるが、他の形状でもよい。
【００３０】
中心孔１１ａ及び凹所１１ｃの打ち抜き加工による打ち抜き方向は、図５Ｂに示す第一方向に一致する。そのため、中心孔１１ａの周縁は、打ち抜き方向に向かってダレ１１ａ１を生じる。つまり、中心孔１１ａの周縁における打ち抜き方向の先側に位置する面が、わずかに突出するようになるのに対して、打ち抜き方向の打ち抜き方向の手前側に位置する面がわずかに凹状になる。
【００３１】
さらに、支持部材４０に接する電磁鋼板１１は、重なり合う電磁鋼板１１に結合するために、第一カシメ部１１ｄ及び第二カシメ部１１ｅを備える。第一カシメ部１１ｄは、周方向に隣り合う凹所１１ｃの間の角度位置であって、凹所１１ｃの径方向位置より径方向内側に設けられる。第一カシメ部１１ｄは、図６に示すように、一方面１１ｆ（図６の下面）に突出して形成される凸部１１１と、他方面１１ｇ（図６の上面）に凹状に形成される凹部１１２とを備える。凸部１１１と凹部１１２とは、表裏に対応する位置に設けられる。
【００３２】
第二カシメ部１１ｅは、各凹所１１ｃのＶ字形状の開口部の間、すなわち、各凹所１１ｃの径方向外方に設けられる。第二カシメ部１１ｅは、図５Ｂに示すように、第一カシメ部１１ｄと同様に凸部１１１と凹部１１２とを備える。第一カシメ部１１ｄ及び第二カシメ部１１ｅの凸部１１１の突出方向は、中心孔１１ａの打ち抜き方向（第一方向）に一致する。
【００３３】
電磁鋼板１１を１枚重ねる際に、カシメ部材４２を第一方向に移動させ、カシメ部材４２の図略の第一カシメ突起により第一カシメ部１１ｄを形成すると共に、凹部１１２に凸部１１１を嵌合させ、図略の第二カシメ突起により第二カシメ部１１ｅを形成すると共に凹部１１２に凸部１１１を嵌合させる。第一カシメ突起及び第二カシメ突起は、カシメ部材４２の支持部材４０側の面に第一方向に突出している。このようにして、図７に示すように、各電磁鋼板１１が積層されて、ロータコア１０が形成される（図２のＳ２２）。このとき、重なり合う電磁鋼板１１の凸部１１１と凹部１１２とが嵌合されることにより、重なり合う電磁鋼板１１が結合される。
【００３４】
このようにして形成されたロータコア１０は、各電磁鋼板１１の中心孔１１ａを軸線方向に連続して形成されたた中心孔１２を備え、さらに、各電磁鋼板１１の凹所１１ｃを軸線方向に連続して形成された磁石用凹所１３を備える。
【００３５】
（２−３．軸部材２０の挿入工程（ステップＳ３１））
次に、ロータコア１０に軸部材２０の挿入工程（ステップＳ３１）について、図２のＳ３１及び図８を参照して説明する。ロータコア１０の中心孔１２に、軸部材２０が挿入される（挿入工程）。ここで、軸部材２０の外周面及びロータコア１０の中心孔１２は、スプライン状に形成される。軸部材２０がロータコア１０の中心孔１２に挿入されることで、軸部材２０の外周面とロータコア１０の中心孔１２がスプライン嵌合される。
【００３６】
図８に示すように、ロータコア１０の端面を支持部材４０により支持した状態（規制した状態）で、軸部材２０を支持部材４０とは反対側からロータコア１０に挿入する。ここで、図８に示すように、軸部材２０のロータコア１０への挿入方向は、第一方向である。すなわち、軸部材２０のロータコア１０への挿入方向は、電磁鋼板１１の打ち抜き方向及び電磁鋼板１１の凸部１１１の突出方向に一致する。つまり、支持部材４０は、凸部１１１が突出する側の面１１ｆに当接して支持する。
【００３７】
軸部材２０がロータコア１０の中心孔１２に第一方向に挿入される力によって、凸部１１１が凹部１１２に入り込む方向への力が作用する。そのため、軸部材２０が挿入される前に比べて、凸部１１１と凹部１１２とがより強固に結合される。つまり、上記力が、重なり合う電磁鋼板１１同士の隙間が小さくなる方向に作用する。
【００３８】
さらに、軸部材２０がロータコア１０の中心孔１２に第一方向に挿入される力によって、各電磁鋼板１１の中心孔１１ａのダレ１１ａ１の方向と軸部材２０の相対移動方向とが一致する。そのため、軸部材２０の挿入動作によって、重なり合う電磁鋼板１１同士の隙間がより小さくなる方向に作用する。これにより、一対の電磁鋼板１１間への磁粉の漏れを少なくできる。仮に、中心孔１１ａのダレ１１ａ１の方向と軸部材２０の相対移動方向とが逆方向であると、軸部材２０がダレ１１ａ１のエッジ部（図６の中心孔１１ａの下側のエッジ部）に引っ掛かり、重なり合う電磁鋼板１１同士の隙間を大きくする方向に作用する可能性がある。しかし、上記方向に軸部材２０を挿入することで、重なり合う電磁鋼板１１同士の隙間を大きくすることはない。
【００３９】
（２−４．磁石の形成工程（ステップＳ４１〜Ｓ４５））
次に、磁石３０の形成工程（ステップＳ４１〜Ｓ４５）について、図２のＳ４１〜Ｓ４５及び図９〜図１２を参照して説明する。磁石３０は、Ｓ１１〜Ｓ１５にて準備した磁石３０の素材を用いて、ロータコア１０の磁石用凹所１３に配置される。ここで、磁石３０の素材を加圧成形した後に加熱する必要があるが、既に形成したロータコア１０自身、特に軸部材２０が挿入されたロータコア１０を成形型の一部として用いる。以下に、詳細に説明する。
【００４０】
図２のステップＳ４１及び図９に示すように、軸部材２０が挿入されたロータコア１０に対して、図略のヒータを内蔵した型５１，５２，５３，５４が配置される。まず、軸部材２０が挿入されたロータコア１０の外周側に、拘束型５１が配置される。拘束型５１は、筒状部材を周方向に複数に分割した円弧状に形成される。拘束型５１がロータコア１０の外周面に当接されることで、ロータコア１０は径方向外方への変形が規制される。
【００４１】
ここで、既に説明したように、ロータコア１０には軸部材２０が挿入されている。つまり、軸部材２０は、ロータコア１０の内周側に配置される拘束型として機能する。従って、軸部材２０によって、ロータコア１０は、径方向内方への変形が規制される。
【００４２】
さらに、図９に示すように、ロータコア１０の両端面のそれぞれに、押さえ型５２，５３が配置される。押さえ型５２，５３は、電磁鋼板１１とほぼ同様の形状に形成される。つまり、押さえ型５２，５３は、磁石用凹所１３と同形状の凹所５２ａ，５３ａを備える。ただし、押さえ型５２，５３は、電磁鋼板１１の第一、第二カシメ部１１ｄ，１１ｅを有しない。押さえ型５３は、第一、第二カシメ部１１ｄ，１１ｅと干渉しないよう、これらを受け入れる図略の凹みを有している。
【００４３】
また、押さえ型５２，５３の厚みは、電磁鋼板１１に比べて厚く形成される。押さえ型５２，５３は、図示しないが、外周側にて、拘束型５１又は拘束型５１に締め付ける型に、軸線方向に締結される。従って、押さえ型５２，５３によって、ロータコア１０は軸線方向に圧縮される状態となる。
【００４４】
つまり、ロータコア１０は、拘束型５１及び軸部材２０によって、径方向外方及び径方向内方への変形が規制され、押さえ型５２，５３によって、軸線方向への変形が規制される。さらに、磁石用凹所１３と押さえ型５２，５３に形成される各凹所５２ａ，５３ａが連通し、軸線方向両側に開口する。
続いて、下側パンチ部材５４の一部が、押さえ型５３の凹所５３ａに挿入される。つまり、下側パンチ部材５４が、押さえ型５３の凹所５３ａの開口部を閉塞する。
【００４５】
続いて、図２のステップＳ４２及び図１０に示すように、磁石３０の素材が磁石用凹所１３に配置される（配置工程）。この磁石３０の素材は、図２のステップＳ１１〜Ｓ１５にて生成した粉体である。このとき、図１０に示すように、粉体状の磁石３０の素材は、ロータコア１０の磁石用凹所１３のみならず、押さえ型５２，５３の凹所５２ａ，５３ａにも配置される。磁石３０の素材の量は、後の成形工程において磁石３０の素材である粉体間の隙間が詰められることにより磁石３０の素材の体積が減少する分を考慮して、決定される。
【００４６】
続いて、図２のステップＳ４３及び図１１に示すように、上側パンチ部材５５の一部が、押さえ型５２の凹所５２ａに挿入される。さらに、上側パンチ部材５５及び下側パンチ部材５４を軸線方向に移動させることにより、磁石用凹所１３内において、磁石３０の素材が、磁石用凹所１３の両側の開口からロータの軸線方向に圧縮されて成形体として成形される（成形工程）。上側パンチ部材５５及び下側パンチ部材５４による成形体の加圧、減圧を繰り返し行う。そうすることで、成形体の密度が高まる。成形された磁石３０の成形体は、ロータコア１０の磁石用凹所１３に対応する範囲に充填される。上述した実施形態は、磁石３０の素材の１回の投入で磁石用凹所１３に成形体を成形した。他の実施形態として、磁石３０の素材の投入と、上側パンチ部材５５及び下側パンチ部材５４による加圧、減圧を繰り返すことにより、磁石用凹所１３に層を積み重ねるような形で成形体を成形してもよい。なお、いわゆるボンド磁石の場合には圧縮により体積が減少することはなく、この点においても、本実施形態の磁石３０の素材とボンド磁石とは相違する。
【００４７】
ここで、磁石３０の素材が磁石用凹所１３にて圧縮される際において、ロータコア１０の磁石用凹所１３は膨張するように作用する。しかし、ロータコア１０は、外周側、内周側及び両端面において、それぞれ、拘束型５１、軸部材２０、及び、押さえ型５２，５３により変形が規制される。そのため、磁石３０の素材が磁石用凹所１３にて圧縮される際において、ロータコア１０は変形しない。
【００４８】
さらに、ロータコア１０が成形型の一部として用いられており、且つ、磁石３０の素材は粉体状であるため、仮に、電磁鋼板１１同士の軸線方向の隙間が存在していると、当該隙間に粉体状の磁石３０の素材が侵入するおそれがある。しかし、図２のステップＳ３１において、軸部材２０がロータコア１０に既に挿入されていること、且つ、押さえ型５２，５３がロータコア１０を軸線方向に圧縮することにより、当該隙間が極めて小さくなる。そのため、ロータコア１０が成形型の一部として用いられるとしても、粉体状の磁石３０の素材が電磁鋼板１１同士の隙間に侵入することは規制される。従って、磁石３０の素材は、確実に、磁石用凹所１３にて充填された状態で成形される。つまりは、磁石３０の素材を圧縮成形した成形体は、磁石用凹所１３の内周面に当接した状態となる。
【００４９】
続いて、図２のステップＳ４４及び図１１に示すように、磁石３０の素材を圧縮成形した成形体の状態、すなわち、軸部材２０が挿入されたロータコア１０に、各型５１〜５３及びパンチ部材５４，５５が配置された状態で、加熱温度Ｔ６になるまで型５１，５２，５３，５４のヒータで磁石３０の成形体を加熱する（加熱工程）。磁石３０の成形体に対する加熱温度Ｔ６は、熱硬化型のシリコーン組成物の硬化温度Ｔ４（硬化開始温度）以上であり、且つ、磁粉３１の分解温度Ｔ２未満である。この加熱温度Ｔ６は、潤滑剤３２の融点Ｔ３未満の温度であることが好ましい。結着剤３４の硬化後は、型５１，５２，５３，５４のヒータをオフにし、ロータコア１０及び磁石３０の成形体を自然冷却する。
【００５０】
加熱後の磁石３０においては、図１２の模式図で示すように、硬化した結着剤３４によって磁粉３１の粒子同士が結着する。さらに、硬化した結着剤３４は、図示しないが、ロータコア１０の磁石用凹所１３の内周面と磁粉３１とを結着する。従って、実質的に、形成された磁石３０は、ロータコア１０の磁石用凹所１３の内周面との間に隙間なく配置されることになる。なお、磁粉３１同士の間、及び、磁粉３１と磁石用凹所１３との間に、微細な空隙が形成されることはある。
続いて、図２のステップＳ４５に示すように、拘束型５１、押さえ型５２，５３及びパンチ部材５４，５５が取り除かれると、図１に示すロータ１が出来上がる。
【００５１】
（３．効果）
上述したように、ロータ１は、軸線方向両側に開口する磁石用凹所１３を有するロータコア１０と、磁石用凹所１３に配置される磁石３０とを備える。このロータ１の製造方法は、少なくとも磁粉３１を含む磁石３０の素材を磁石用凹所１３に配置する配置工程（図２のＳ４２）と、ロータコア１０を成形型の一部として用い、パンチ部材５４，５５により磁石用凹所１３内において磁石３０の素材をロータ１の軸線方向に圧縮して成形体を成形する成形工程（図２のＳ４３）とを備える。
【００５２】
成形工程（Ｓ４３）において、ロータコア１０自身を成形型の一部として用いて、磁石３０の素材を圧縮して成形体を成形する。その後に、成形された磁石３０は、ロータコア１０から離脱させる必要はなく、ロータコア１０に配置された状態のまま、ロータ１が製造できる。つまり、従来のように、ロータコア１０と磁石３０の間に隙間を設ける必要はない。従って、ロータコア１０に対する磁石３０の体積比を高めることができ、結果として、モータ性能を高めることができる。
【００５３】
また、磁石用凹所１３は、ロータコア１０の軸線方向に貫通し且つ軸線方向周りを囲まれた貫通孔であり、パンチ部材５４，５５は、貫通孔である磁石用凹所１３の両側の開口から磁石３０の素材を圧縮する。磁石用凹所１３が貫通孔である場合には、従来の製造方法では、貫通孔である磁石用凹所１３と磁石３０との間に隙間が全周に亘って必要であった。しかし、本実施形態によれば、ロータコア１０を磁石３０の成形型の一部として用いるため、磁石用凹所１３と磁石３０との間に隙間を設ける必要がない。従って、磁石用凹所１３が貫通孔である場合には、特に効果的である。
【００５４】
なお、上記実施形態においては、磁石用凹所１３が貫通孔であるＩＰＭモータのロータを対象として説明したが、ＳＰＭモータのロータにも適用できることは、上述したとおりである。
【００５５】
また、成形工程（Ｓ４３）は、ロータコア１０の外周側及び内周側に拘束型２０，５１を配置して、拘束型２０，５１によりロータコア１０の径方向への変形を規制した状態で、磁石３０の素材を圧縮する。ここで、ロータコア１０自身を成形型の一部とするが、ロータコア１０のみでは十分に剛性を有しないおそれがある。しかし、拘束型２０，５１を配置することにより、ロータコア１０が剛性を有しないとしても、磁石３０の素材を圧縮する際に、ロータコア１０が変形することが規制される。
【００５６】
特に、ロータコア１０は、複数の電磁鋼板１１を積層して形成されるので、鉄損を一体型に比べて大きく下げることができる。各電磁鋼板１１は、薄肉であるため、剛性が低い。そのため、電磁鋼板１１は変形しやすくなってしまう。しかし、拘束型２０，５１を配置することで、確実に電磁鋼板１１の変形を規制できる。
【００５７】
また、磁粉３１は、Ｆｅ−Ｎ系化合物，Ｒ−Ｆｅ−Ｎ系化合物（Ｒ：希土類元素）の一種以上よりなる硬磁性体の磁粉であり、ロータ１の製造方法は、圧縮成形された磁石３０の成形体を磁石用凹所１３に配置した状態において、圧縮された磁石３０の成形体を磁粉３１の分解温度Ｔ２未満の温度で加熱して、磁粉３１を結着させる加熱工程（図２のＳ４４）を備える。このように、ロータコア１０が、成形工程のみならず、加熱工程における固定型としても用いられる。
【００５８】
ここで、一般に、磁粉３１が焼結により結着される場合には、磁粉３１同士の結着力が高い。しかし、上記化合物からなる磁粉３１の場合には、磁粉３１の分解温度Ｔ２は焼結温度より低温である。そのため、上記化合物からなる磁粉３１の場合には、焼結できない。そのため、上記化合物からなる磁粉３１である場合に、磁粉３１同士の結着力が弱くなる。しかし、磁石３０がロータコア１０の磁石用凹所１３から取り出されることがないため、磁粉３１同士が強固な結着力により結着している必要はなく、磁石用凹所１３内において磁粉３１同士が保持される程度の結着力で足りる。従って、上記化合物からなる磁粉３１を用いる場合には、本実施形態による製造方法は有効である。
【００５９】
また、磁石３０の素材は、磁粉３１及び磁粉３１同士を結着する結着剤３４を含み、加熱工程（Ｓ４４）は、結着剤３４を加熱により硬化させて、硬化した結着剤３４により磁粉３１同士を結着させると共に、磁粉３１と磁石用凹所１３とを結着させる。つまり、磁石３０自身を構成する結着剤３４が、磁粉３１と磁石用凹所１３とを結着させる。このように、磁石３０と磁石用凹所１３とを結着するための専用の結着剤が不要となる。
【符号の説明】
【００６０】
１：ロータ、  １０：ロータコア、  １１：電磁鋼板、  １１ａ：中心孔、  １１ａ１：ダレ、  １１ｃ：凹所、  １１ｄ：第一カシメ部、  １１ｅ：第二カシメ部、  １１１：凸部、  １１２：凹部、  １２：中心孔、  １３：磁石用凹所、  ２０：軸部材（拘束型）、  ３０：磁石、  ３１：磁粉、  ３４：結着剤、  ４０：支持部材、  ５１：拘束型、  ５２，５３：押さえ型、  ５４：下側パンチ部材、  ５５：上側パンチ部材、  Ｔ２：分解温度
【図１】
2017017920.tif 000003
【図２】
2017017920.tif 000004
【図３Ａ】
2017017920.tif 000005
【図３Ｂ】
2017017920.tif 000006
【図４】
2017017920.tif 000007
【図５Ａ】
2017017920.tif 000008
【図５Ｂ】
2017017920.tif 000009
【図６】
2017017920.tif 000010
【図７】
2017017920.tif 000011
【図８】
2017017920.tif 000012
【図９】
2017017920.tif 000013
【図１０】
2017017920.tif 000014
【図１１】
2017017920.tif 000015
【図１２】
2017017920.tif 000016